(57)【要約】【課題】  ビスマス系酸化物超電導線材において、７７Ｋ程度の温度における臨界電流等の特性を向上すること【解決手段】  本発明は、Ｂｉ２２２３相を主体として含む酸化物超電導体を、金属被覆材で被覆してなるビスマス系の酸化物超電導線材の製造方法において、酸化物超電導線材中の酸化物超電導体の相対密度が９５％以上となるように酸化物超電導線材を作製する工程と、酸化物超電導線材を、酸素分圧が８０ｋＰａ以上の雰囲気で熱処理する工程とを含むビスマス系酸化物超電導線材の製造方法を提供する。【選択図】        図２
2006216379.tif 000002
【特許請求の範囲】
【請求項１】
Ｂｉ２２２３相を主体として含む酸化物超電導体を、金属被覆材で被覆してなるビスマス系酸化物超電導線材の製造方法において、前記酸化物超電導線材中の前記酸化物超電導体の相対密度が９５％以上となるように酸化物超電導線材を作製する工程と、前記酸化物超電導線材を、酸素分圧が８０ｋＰａ以上の雰囲気で熱処理する工程とを含む、ビスマス系酸化物超電導線材の製造方法。
【請求項２】
前記熱処理は、全圧が０．１ＭＰａ以上の雰囲気で行われることを特徴とする、請求項１に記載のビスマス系酸化物超電導線材の製造方法。
【請求項３】
前記熱処理は、２００℃〜５００℃の範囲内の温度で行われることを特徴とする、請求項１または２に記載のビスマス系酸化物超電導線材の製造方法。
【請求項４】
前記熱処理の工程の前に、酸素分圧が２１ｋＰａ以下の雰囲気で、かつ８００℃以上の温度で前熱処理をされる工程をさらに含む、請求項１〜３のいずれかに記載のビスマス系酸化物超電導線材の製造方法。
【請求項５】
請求項１〜４のいずれかに記載の製造方法により製造されたビスマス系酸化物超電導線材。
【請求項６】
請求項５に記載のビスマス系酸化物超電導線材を用いた超電導機器。
【発明の詳細な説明】
【技術分野】
【０００１】
本発明は、ビスマス系酸化物超電導線材の製造方法に関し、より詳細には、ビスマス系酸化物超電導線材にポスト熱処理を施すことを特徴とする、ビスマス系酸化物超電導線材の製造方法に関する。
【背景技術】
【０００２】
従来、酸化物超電導線材の１つとして、ビスマス（Ｂｉ）系の酸化物超電導線材が知られている。このＢｉ系の酸化物超電導線材は、液体窒素温度での使用が可能であり、比較的高い臨界電流密度を得ることができる。また、このＢｉ系の酸化物超電導線材は、長尺化が比較的容易なため、超電導ケーブルやマグネットへの応用が期待されている。
【０００３】
このようなＢｉ系の酸化物超電導材料においては、粉末を熱処理した後に金属シースにて被覆し、伸線加工および圧延加工を施した後、さらに熱処理することにより、高い臨界電流密度を有する単芯の酸化物超電導線材が得られている。
【０００４】
また、酸化物超電導材料を主成分とする粉末を熱処理した後に金属シースにて被覆し、伸線加工を施した後嵌合して多芯線とし、伸線加工および圧延加工を施した後、さらに熱処理することにより、同様に高い臨界電流密度を有する酸化物超電導多芯線材が得られている。
【０００５】
さらに、従来、このような酸化物超電導線材の製造において、圧延加工および熱処理のステップを複数回繰返すことにより、より高い臨界電流密度を有する酸化物超電導線材が得られることが知られている。
【０００６】
なお、超電導線材は、たとえば以下の非特許文献１〜３に開示されている。
【０００７】
ところで、下記特許文献１には、酸化物超電導線材にポストアニール処理を施すことにより、２０Ｋ程度における超電導線材のＢｉ２２１２相の臨界電流密度が向上することが記載されている。
【０００８】
しかしながら、下記特許文献１の超電導線材において、７７Ｋでの特性は特に向上されておらず、２０Ｋ程度の低温の特性が向上しているのみであった。
【特許文献１】特開２００４−１１９２４８号公報
【非特許文献１】綾井、他６名、「シリコン単結晶引上炉マグネット用高温超電導線材の開発」、ＳＥＩテクニカルレビュー、２００１年９月、第１５９号、ｐ．１２３−１２８
【非特許文献２】小沼、松本著、「超電導材料と線材化技術」、工学図書株式会社、１９９５年１０月
【非特許文献３】マエダ（Ｈｉｒｏｓｈｉ  Ｍａｅｄａ）、トガノ（Ｋａｚｕｍａｓａ  Ｔｏｇａｎｏ）編、「ビスマス−ベースト  ハイテンペラチュア  スーパーコンダクターズ（Ｂｉｓｍｕｔｈ−ｂａｓｅｄ  Ｈｉｇｈ−ｔｅｍｐｅｒａｔｕｒｅ  Ｓｕｐｅｒｃｏｎｄｕｃｔｏｒｓ）」、（米国）、マーセルデッカー（Ｍａｒｃｅｌ  Ｄｅｋｋｅｒ，Ｉｎｃ．）、１９９６年
【発明の開示】
【発明が解決しようとする課題】
【０００９】
本発明は、上記従来の技術の問題を解決するためになされたものであり、その目的は、ビスマス系酸化物超電導線材において、７７Ｋ程度の温度における臨界電流等の特性を向上することができる、ビスマス系酸化物超電導線材の製造方法を提供することである。
【課題を解決するための手段】
【００１０】
本発明の１つの局面によれば、Ｂｉ２２２３相を主体として含む酸化物超電導体を、金属被覆材で被覆してなるビスマス系酸化物超電導線材の製造方法において、酸化物超電導線材中の酸化物超電導体の相対密度が９５％以上となるように酸化物超電導線材を作製する工程と、酸化物超電導線材を、酸素分圧が８０ｋＰａ以上の雰囲気で熱処理する工程とを含むビスマス系酸化物超電導線材の製造方法が提供される。
【００１１】
好ましくは、熱処理は、全圧が０．１ＭＰａ以上の雰囲気で行われる。
【００１２】
好ましくは、熱処理は、２００℃〜５００℃の範囲内の温度で行われる。
【００１３】
好ましくは、ビスマス系酸化物超電導線材の製造方法は、熱処理の工程の前に、酸素分圧が２１ｋＰａ以下の雰囲気で、かつ８００℃以上の温度で前熱処理をされる工程をさらに含む。
【００１４】
本発明の別の局面によれば、上記のいずれかの製造方法により製造されたビスマス系酸化物超電導線材が提供される。
【００１５】
本発明のさらに別の局面によれば、ビスマス系酸化物超電導線材を用いた超電導機器が提供される。
【発明の効果】
【００１６】
本発明のビスマス系酸化物超電導線材の製造方法によれば、ビスマス系酸化物超電導線材中の酸化物超電導体におけるＢｉ２２２３結晶相の相対密度を９５％以上にし、かつ、熱処理の際の酸素分圧を８０ｋＰａ以上にすることにより、７７Ｋ程度の高温における臨界電流に優れたビスマス系酸化物超電導線材を製造することができる。
【発明を実施するための最良の形態】
【００１７】
本発明のビスマス系酸化物超電導線材の製造方法は、Ｂｉ２２２３相を主体として含む酸化物超電導体を金属被覆材で被覆してなる酸化物超電導線材において、当該線材中の酸化物超電導体の相対密度が９５％以上となるように酸化物超電導線材を作製する工程と、当該酸化物超電導線材を、酸素分圧が８０ｋＰａ以上の雰囲気で熱処理する工程とを含むことを特徴とする。
【００１８】
このように、酸化物超電導線材中の、Ｂｉ２２２３相を主体として含む酸化物超電導体が９５％以上の相対密度を有することにより、Ｂｉ２２２３相の結晶間の結合が強固になり、すなわち、当該結晶間の結合が多くなって、結晶間を流れる電流が増大し、７７Ｋ程度の高温における臨界電流を増大させることができる。ここで、本発明において、相対密度とは、ビスマス系酸化物超電導線材中の酸化物超電導体におけるＢｉ２２２３結晶相について、測定して得られる密度（実測値）の理論密度に対する割合のことをいう。なお、理論密度は公知であって、略６．３５ｇ／ｃｍ３である。
【００１９】
このこのとは次のように理解することができる。すなわち、一般に、Ｂｉ２２２３相を含む超電導線材において流れる超電導電流は、Ｂｉ２２２３結晶相を流れる電流と、当該結晶間を流れる電流とがあるが、上述の相対密度以上にすることにより、Ｂｉ２２２３結晶相自体が増大するので、Ｂｉ２２２３結晶相自体を流れる超電導電流が増大することはもちろんのこと、図１（ａ）に示すように、当該結晶間を流れる電流も増大し、結果として超電導線材全体を流れる超電導電流も増大することになる。逆に、図１（ｂ）に示すように、結晶間の結合が強固でないと、当該結晶間の間隙が多くなり、結晶間を流れる超伝導電流は減少する。ここで、図１は、Ｂｉ２２２３相の結晶の状態を説明する概略断面図である。
【００２０】
また、本発明のビスマス系酸化物超電導線材の製造方法において、上述の相対密度が９５％以上の超電導線材を、酸素分圧が８０ｋＰａ以上の雰囲気で熱処理する工程を行うことにより、超電導線材中の荷電電子（キャリア）が増大し、かつ、線材全体にわたってキャリアが拡散し、結果として、７７Ｋ程度の高温における超電導線材の臨界電流を向上させることができる。
【００２１】
すなわち、上述の特徴をまとめれば、本発明のビスマス系酸化物超電導線材の製造方法は、Ｂｉ２２２３結晶相の相対密度を９５％以上にすることにより、当該結晶間の結合を増大して結晶間の超電導電流の流れを良好にし、酸素分圧を８０ｋＰａ以上の雰囲気で線材を熱処理することにより、キャリアの数を増大させて超電導電流を増大させることに特徴を有するものである。
【００２２】
このような特徴により、従来では、Ｂｉ２２１２相の改質に起因する２０Ｋ程度の低温での電流密度の向上しか達成できなかったが、本発明では、Ｂｉ２２２３相の結晶の状態およびキャリアの数を改善して、７７Ｋ程度の高温での超電導電流を向上させることができるようになったものである。
【００２３】
また、７７Ｋ程度の高温での超電導電流の特性が向上されることにより、超電導線材として、液体窒素温度における超電導応用に使用できるメリットがある。
【００２４】
なお、本発明において、上記２２２３相とは、ビスマス（必要に応じて、ビスマスと共に鉛を含む）とストロンチウムとカルシウムと銅と酸素とを含み、その組成、すなわち原子比（酸素を除く）として、ビスマス（またはビスマス＋鉛）：ストロンチウム：カルシウム：銅が２：２：２：３と近似して表されるＢｉＳｒ−Ｃａ−Ｃｕ−Ｏ系の酸化物超電導体相のことである。これはＢｉ２２２３相と示す場合もある。なお、２２２３組成とは、上記のとおり上記原子比の近似値比をいう。
【００２５】
同様に、上記２２１２相とは、ビスマス（必要に応じて、ビスマスと共に鉛を含む）とストロンチウムとカルシウムと銅と酸素とを含み、その原子比（酸素を除く）として、ビスマス（またはビスマス＋鉛）：ストロンチウム：カルシウム：銅が２：２：１：２と近似して表されるＢｉ−Ｓｒ−Ｃａ−Ｃｕ−Ｏ系の酸化物超電導体相のことである。これはＢｉ２２１２相と示す場合もある。なお、２２１２組成とは、上記のとおり上記原子比の近似値比をいう。
【００２６】
本発明における、Ｂｉ２２２３相を主体として含む酸化物超電導体の相対密度が９５％以上となるようにする手法としては、たとえば、焼結処理中に線材にガス圧力を印加して行う方法を挙げることができる。
【００２７】
なお、本発明において、上記線材中の相対密度の測定方法としては、アルキメデス法と銀比から算出することができる。
【００２８】
具体的には、始めに、５ｇ（＝Ｍｔ（ｇ））の酸化物超電導線材が切り分けられる。次に、切り分けられた酸化物超電導線材をアルコールに浸し、アルコール中での線材の重量（Ｗ（ｇ））を計測し、酸化物超電導線材に働く浮力が算出される。そして、既知のアルコール密度（ρ＝０・７８９（ｇ／ｃｍ３）を用いて酸化物超電導線材の体積（Ｖｔ（ｃｍ３））が算出される。具体的には、浮力をＦｔとすると、以下の式（１）、（２）によりＶｔが算出される。
【００２９】
Ｆｔ＝Ｍｔ−Ｗ    ・・・（１）
Ｖｔ＝Ｆｔ／ρ    ・・・（２）
続いて、酸化物超電導線材を硝酸に溶解し、その溶液をＩＣＰ（Ｉｎｄｕｃｔｉｖｅ  Ｃｏｕｐｌｅｄ  Ｐｌａｓｍａ）発光分析することにより銀を定量し、酸化物超電導線材の重量に占める銀の割合（Ｙ）が算出される。そして、酸化物超電導線材の重量から、酸化物超電導体部との重量（Ｍｆ（ｇ））と、シース部の重量（Ｍｓ（ｇ））の重量とが以下の式（３）、（４）により算出される。
【００３０】
Ｍｓ＝Ｍｔ×Ｙ    ・・・（３）
Ｍｆ＝Ｍｔ−Ｍｓ    ・・・（４）
次に、シース部の体積（Ｖｓ（ｃｍ３））が既知の銀比重（１０．５（ｇ／ｃｍ３））より算出され、シース部の体積から酸化物超電導体の体積（Ｖｆ（ｃｍ３））が算出される。そして、酸化物超電導体の体積から酸化物超電導体フィラメントの密度ρｆが算出される。具体的には、以下の式（５）〜（７）によりρｆが算出される。
【００３１】
Ｖｓ＝Ｍｓ／１０．５    ・・・（５）
Ｖｆ＝Ｖｔ−Ｖｓ    ・・・（６）
ρｆ＝Ｍｆ／Ｖｆ    ・・・（７）
一方、酸化物超電導体の理論密度は、６．３５ｇ／ｃｍ３という値が採用されている。この値は以下の方法によって算出されている。すなわち、ＩＣＰ発光分析およびＥＤＸ（ｅｎｅｒｇｙ  ｄｉｓｐｅｒｓｉｖｅ  Ｘ−ｒａｙ  ｓｐｅｃｔｒｏｓｃｏｐｙ）分析により酸化物超電導体フィラメント中のＢｉ２２２３相の原子比が算出される。そして、Ｘ線回折法によりＢｉ２２２３相の格子定数を求め、ａ軸およびｃ軸の値を算出する。そして、これらの値から理論密度が算出される。
【００３２】
以上の方法により求められた酸化物超電導体の密度と酸化物超電導体の理論密度との比から、酸化物超電導体フィラメントの相対密度が算出される。具体的には、式（８）により相対密度が算出される。
【００３３】
相対密度（％）＝（ρｆ／６．３５）×１００    ・・・（８）
本発明において、熱処理の際の全圧は、０．１ＭＰａ以上の雰囲気で行われることが好ましい。０．１ＭＰａ未満であると、線材の膨れのため、線材特性が低下するという問題のおそれがある。より好ましくは、０．１ＭＰａ以上である。
【００３４】
また、熱処理の際の雰囲気において、存在しうるガスとしては、酸素ガス、不活性ガス（アルゴンまたは窒素など）を挙げることができる。
【００３５】
また、これらの雰囲気中のガスの全圧または分圧は、全圧力と酸素濃度を求め、これから、酸素分圧を（全圧力）×（酸素濃度）として算出することができる。また、全圧力および酸素濃度は、当該分野で公知の装置により測定することができる。
【００３６】
また、本発明において、熱処理の際の温度は、２００℃以上５００℃以下の範囲内であることが好ましい。２００℃未満であると、十分に超電導体にキャリアがドープされないため、線材の特性は不変である可能性があり、５００℃を超えると、酸化物超電導体フィラメントが高密度で反応性が高いため、分解または過剰に酸素がドープされ、逆に特性が低下するおそれがある。より好ましくは、２５０℃以上４００℃以下である。
【００３７】
次に、本発明に従う熱処理を行う工程より前の、酸化物超電導線材の製造方法について説明する。まず、Ｂｉ、Ｐｂ、Ｓｒ、ＣａおよびＣｕが所定の組成比になるように、酸化物あるいは炭酸化物の原料粉が混合される。この混合粉に７００〜８６０℃程度の熱処理が複数回施され、（ＢｉＰｂ）２Ｓｒ２Ｃａ１Ｃｕ２Ｏ８＋ｚ（Ｂｉ２２１２相）と（ＢｉＰｂ）２Ｓｒ２Ｃａ２Ｃｕ３Ｏ１０＋ｚ（Ｂｉ２２２３相）と非超電導相とから構成される充填用粉末が用意される。
【００３８】
本粉末が銀パイプに充填され伸線による縮径加工が施される。この線が切断され、所定の本数（たとえば５５芯）の嵌合用素線が形成される。この所定の本数の素線が別の素線挿入用の銀パイプ内に挿入され、上記所定の本数の芯を持つ多芯構造が形成される。この多芯母材にさらに伸線加工が施され、長尺材とされた後、圧延加工が施されて、外径サイズがたとえば幅４．２ｍｍ、厚さ０．２３ｍｍで、銀比（線材の横断面における酸化物超電導体部分の面積に対する金属被覆材部分の面積の比）がたとえば１．５のテープ形状の線材が形成される。この際、本発明においては、上述したように、Ｂｉ２２２３相の線材全体に対する相対密度が９５％以上となるように線材を形成することに特徴を有する。
【００３９】
このテープ形状の線材に、酸素分圧が２１ｋＰａ以下の雰囲気で、かつ８００℃以上の温度で前熱処理が施される。この後、テープ形状の線材に再度圧延処理が施され、再度上記の前熱処理が施されることによって酸化物超電導線材が形成される。
【００４０】
このようにして得られた酸化物超電導線材に、本発明における熱処理が施される。この熱処理は、上述したように、酸素分圧が８０ｋＰａ以上の雰囲気で行う。
【００４１】
次に、上述のようにして製造された酸化物超伝導線材の構造について、図２を用いて説明する。本発明の酸化物超電導線材５は、複数本の酸化物超電導体（超電導フィラメント）１と、複数本の酸化物超電導体１の表面を被覆しかつ金属被覆材２とを有している。酸化物超電導体１は、Ｂｉ２２２３相を主体として含み、かつＢｉ２２１２相を含んでいる。
【００４２】
また金属被覆材２は、たとえば銀よりなっている。
【００４３】
なお、上記においては多芯構造の酸化物超電導線材について説明したが、１本の酸化物超電導体（超電導フィラメント）を、金属被覆材で被覆した単芯構造の酸化物超電導線材についても本発明を適用することができる。
【００４４】
なお、上述した本発明のビスマス系酸化物超電導線材の製造方法によって製造された超電導線材は、種々の超電導機器に用いることができる。当該超電導機器の具体例としては、たとえば、超電導ケーブル、超電導限流器、超電導変圧器、超電導電力貯蔵装置などを挙げることができるが、これに限定されるわけではない。なお、これらの機器への用い方としては、当該分野で公知または慣用されている手法により用いることができる。
【実施例】
【００４５】
まず、上述したような製造方法により、５５芯を持つ多芯構造で、外径サイズが幅４．２ｍｍ、厚さ０．２３ｍｍで、銀比が１．５のテープ形状のＢｉ系酸化物超電導線材を作製した。この際、前熱処理の条件としては、酸素分圧を８ｋＰａとし、温度を８２０℃程度とした。
【００４６】
次に、本発明に従う熱処理を下記の表１に記載の条件のものに行い、本発明におけるビスマス系酸化物超電導線材を作製した。また、当該線材について、液体窒素温度である７７Ｋでの、当該熱処理前後の臨界電流（Ｉｃ）の測定結果を表１にあわせて示す。なお、当該測定の際に磁場の印加はない。すなわち０Ｔである。
【００４７】
【表１】
2006216379.tif 000003
【００４８】
表１において、Ｉｃ（ａ）は、熱処理後の臨界電流の値（Ａ）を示し、Ｉｃ（ｂ）は、熱処理前の臨界電流の値（Ａ）を示す。また、表１の結果に基づいて、それぞれの酸素分圧について、熱処理の温度と臨界電流との関係をグラフを用いて図３に示す。
【００４９】
表１において、特に、試料９〜１１についておよび試料１２〜１４について比較すると、熱処理の際の酸素分圧が８０ｋＰａ未満では、８０ｋＰａ以上のものと比較して、熱処理後のＩｃの向上がみられないことがわかる。
【００５０】
また、表１において特に試料３〜５についておよび試料６〜８について比較すると、熱処理の際の全圧が０．１ＭＰａ未満のときは、０．１ＭＰａ以上のときと比べて、熱処理後のＩｃが向上していないことがわかる。
【００５１】
また、表１より、熱処理の際の温度が２００〜５００℃の範囲内にないときは、Ｉｃの向上がみられていないことがわかる。
【００５２】
次に、下記表２に示す試料について、熱処理前の酸化物超電導線材中のＢｉ２２２３相の相対密度に対して、７７Ｋ、０Ｔにおける熱処理前後の臨界電流Ｉｃの比較を示す。
【００５３】
【表２】
2006216379.tif 000004
【００５４】
表２から、熱処理前のＢｉ２２２３相の相対密度が９５％未満では、熱処理後の臨界電流に向上がみられないことがわかる。つまり、相対密度が９５％未満であると、熱処理を施したとしても、臨界電流の向上は望めない。
【００５５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】Ｂｉ２２２３結晶相の状態を説明する概略断面図である。
【図２】本発明のビスマス系酸化物超電導線材の製造方法によって製造された酸化物超電導線材の構成を示す断面図である。
【図３】種々の酸素分圧について、熱処理の温度と熱処理前後の臨界電流との関係を、グラフを用いて表す図である。
【符号の説明】
【００５７】
１  酸化物超電導体、２  金属被覆材、５  酸化物超電導線材。
【図１】
2006216379.tif 000005
【図２】
2006216379.tif 000006
【図３】
2006216379.tif 000007